본 발명 제 4 양태 의 은 미립자 의 제조 방법 에서 는 , 암모니아 첨가 후 20 초 이내 에 환원제 를 첨가 함 으로써 , 은 암민 착 물 이 형성 되 기 전 에 일시 적 으로 생성 되 는 수산 화 은 ( AgOH ) 혹은 산화은 ( Ag 2 O ) 이 핵 형성 물질 이 되 어 핵 이 형성 된다 . 그리고 , 수산 화 은 혹은 산화은 을 핵 으로 하 여 , 결정자 의 크기 가 25 ㎚ ∼ 150 ㎚ 인 은의 결정 성 1 차 입자 가 형성 되 고 , 이 1 차 입자 끼리 응집 되 어 은 미립자 가 형성 된다 . 핵 의 생 성수 가 많 고 , 그 에 따라 응집 중심 점수 가 많 아 지 면 은 미립자 의 크기 는 작아진다 . 이 때문 에 , 핵 이 되 는 수산 화 은 및 산화은 이 다수 존재 하 는 암모니아 첨가 후 20 초 이내 에 환원제 를 첨가 하 면 , 미세 한 은 미립자 를 안정 적 이 고 효율 적 으로 얻 을 수 있 다 . 구체 적 으로 는 , 예 를 들 어 평균 입경 2 . 5 ㎛ 이하 의 미 세 은 입자 를 99 ％ 이상 의 수율 로 얻 을 수 있 다 . 한편 으로 , 암모니아 첨가 후 로부터 환원제 첨가 까지 의 시간 이 길 면 , 혼합 초기 에 생성 되 는 수산 화 은 혹은 산화은 은 거의 전체 량 이 은 암민 착 물 로 변화 되 기 때문 에 , 핵 으로서 기능 하 지 못하 고 , 핵 생 성수 가 제어 되 지 않 는다 . 이 때문 에 , 합성 되 는 은 미립자 의 입자경 을 안정 시킬 수 없 다 .